Brevet FR3158639A1 — publié le 20250801

La présente invention concerne un procédé de traitement cosmétique des matières kératiniques, notamment des fibres kératiniques, en particulier des fibres kératiniques humaines telles que les cheveux, des ongles et/ou de la peau, comprenant au moins la mise en œuvre sur lesdites matières kératiniques d’au moins un sel de bismuth et éventuellement de l’eau. . Procédé de traitement cosmétique des matières kératiniques comprenant l’application d’au moins un sel de bismuth et éventuellement de l’eau La présente invention concerne un procédé de traitement cosmétique des matières kératiniques, notamment des ongles, des lèvres et/ou de la peau, comprenant au moins la mise en œuvre sur lesdites matières kératiniques d’au moins un sel de bismuth, ainsi que ses solvates tels que ses hydrates, et éventuellement de l’eau. Dans le domaine cosmétique et dermatologique, les matières kératiniques, notamment les ongles, les lèvres et/ou la peau, sont généralement soumises à des agressions extérieures, notamment à des chocs et/ou des agressions atmosphériques, par exemple à la pollution et/ou aux intempéries, à des traitements mécaniques, comme les frottements à répétition, et/ou à des traitements chimiques, tels que les lavages à répétition, le contact avec l’eau plus ou moins calcaire, et autre solvants pouvant altérer la peau tels que le vinaigre. Les matières kératiniques sont ainsi agressées en permanence entrainant leur usure au cours du temps se traduisant par une diminution progressive de leurs propriétés cosmétiques et/ou mécaniques. La peau et les lèvres peuvent notamment s’assécher et se déshydrater à cause des agressions atmosphériques extérieures et/ou des compositions de maquillage. En outre, les propriétés mécaniques des ongles peuvent diminuer du fait des chocs, de l’abrasion et/ou des contacts avec l’eau, les solvants organiques usuels en cosmétique et/ou les détergents. Afin de remédier à de tels inconvénients, il est usuel d’avoir recours à des compositions capables de former sur les matières kératiniques des revêtements destinés à les protéger des agressions extérieures ainsi que des traitements mécaniques et/ou chimiques. Cependant, de tels revêtements présentent encore trop souvent l’inconvénient de ne pas être suffisamment résistants, notamment à l’eau, l’humidité ambiante, aux produits détergents tels que les savons, gels douches, etc et/ou aux frottements, sans affecter les propriétés conférées aux matières kératiniques. Par ailleurs, les revêtements ou dépôts formés sur les matières kératiniques peuvent être collants et induire des problèmes d’inconfort à l’application ou dans le temps, sur la peau, les lèvres et/ou les ongles. En outre, de tels revêtements peuvent aisément s’estomper dans le temps dégradant ainsi la protection apportée aux matières kératiniques. Ainsi il existe un réel besoin de mettre en œuvre un procédé permettant de protéger efficacement les matières kératiniques, en particulier les lèvres, les ongles et/ou la peau, sans induire les inconvénients mentionnés ci-avant, c’est-à-dire conduire à la formation d’un revêtement rémanent dans le temps et/ou aux agressions externes et/ou aux traitements mécaniques et/ou traitements chimiques tout en minimisant les problèmes d’inconfort sur lesdites matières. Autrement dit, l’un des buts de la présente invention est de fournir un revêtement capable de protéger efficacement les matières kératiniques tout en étant résistant, notamment aux frottements à répétition, à l’eau, à l’humidité ambiante, aux lavages, notamment aux produits détergents, aux chocs, et/ou aux traitements mécaniques et/ou aux chimiques. La présente invention a donc notamment pour objet un procédé pour le traitement cosmétique des matières kératiniques, notamment des ongles, des lèvres et/ou de la peau, comprenant au moins la mise en œuvre sur lesdites matières kératiniques, d’au moins un sel de bismuth ainsi que ses solvates tels que les hydrates, et éventuellement de l’eau. Selon une variante avantageuse, le procédé de l’invention a pour objet un procédé pour le traitement cosmétique des matières kératiniques humides, notamment des ongles, des lèvres et/ou de la peau, comprenant au moins la mise en œuvre sur lesdites matières kératiniques humides, d’au moins un sel de bismuth ainsi que ses solvates tels que les hydrates avec ou sans eau, de préférence sans eau. Le procédé selon l’invention permet ainsi d’atteindre les objectifs tels que décrits précédemment, c’est-à-dire qu’il conduit à la formation d’un revêtement homogène capable de protéger efficacement les matières kératiniques et qui est rémanent dans le temps, aux agressions externes, notamment les chocs et/ou les agressions atmosphériques comme l’humidité ambiante et/ou l’eau, aux traitements mécaniques, comme les frottements, et/ou aux traitements chimiques, en particulier les lavages à l’eau et/ou aux gels douches ou savons, les procédés de maquillage ou d’application de compositions destinés aux ongles. Les dépôts ou revêtements ainsi formés sur les matières kératiniques présentent notamment une bonne résistance aux agressions extérieures, telles que l’eau, l’humidité ambiante, les huiles notamment alimentaires, le vinaigre, la sueur, le sébum et/ou les gels douches, savons leur assurant une bonne tenue dans le temps. Par ailleurs, les revêtements ou les dépôts formés ne collent pas au toucher et transfèrent peu, voire pas du tout, ce qui permet de minimiser les problèmes d’inconfort au moment de l’application et/ou après l’application. En outre, les revêtements ou les dépôts formés présentent l’atout de ne pas couler de la surface des matières kératiniques, ce qui a un fort intérêt pour pouvoir bien délimiter les contours notamment si la composition cosmétique comprenant le ou les sels de bismuths ainsi que leurs solvates tels que les hydrates comprennent également un ou plusieurs pigments et/ou un ou plusieurs colorants, et qui est destinée au maquillage des lèvres, de la peau du visage ou des ongles. Autrement dit, les revêtements ainsi obtenus restent stables au cours du temps sur la surface des matières kératiniques. Par « revêtement stable », on entend au sens de la présente invention que le revêtement, formé sur la surface du substrat, présente une viscosité et un aspect visuel qui, à pression atmosphérique et à température constante (25°C), n’évoluent pas ou peu pendant une période allant d’une heure à plusieurs jours. Avantageusement, lorsque le procédé selon l’invention est mis en œuvre sur la peau notamment du visage, et /ou les lèvres, le revêtement ainsi formé est notamment rémanent à l’eau, à l’huile voire au vinaigre. Avantageusement, lorsque le procédé selon l’invention est mis en œuvre sur les ongles, le revêtement ainsi formé est notamment résistant à l’abrasion, notamment aux frottements secs à répétition, aux chocs et/ou aux solvants organiques usuels en cosmétique. D'autres objets, caractéristiques, aspects et avantages de l'invention apparaîtront encore plus clairement à la lecture de la description et de l’exemple qui suit. Dans ce qui va suivre, et à moins d’une autre indication, les bornes d’un domaine de valeurs sont comprises dans ce domaine, notamment dans les expressions « compris entre » et « allant de … à … ». Par ailleurs, l’expression « au moins un » utilisée dans la présente description est équivalente à l’expression « un ou plusieurs ». De même, l’expression « au moins » utilisée dans la présente description est équivalente à l’expression « supérieur ou égal ». Sel(s) de bismuth Comme indiqué ci-avant, le procédé selon l’invention met en œuvre sur les matières kératiniques un ou plusieurs sels de bismuth ainsi que ses solvates tels que les hydrates. Le ou les sels de bismuth peuvent se trouver sous forme de poudre ou dans un solvant organique. Selon un mode de réalisation préféré de l’invention, le ou les sels de bismuth se trouvent sous forme de sels exemptes de solvant organique. Selon un autre mode de réalisation de l’invention, le ou les sels de bismuth se trouvent dans un solvant organique. De préférence le solvant organique est un solvant facilitant l’évaporation de l’eau à température ambiante (25°C) et pression atmosphérique notamment choisis parmi a) les solvants protiques polaires de point d’ébullition inférieur ou égal à 90 °C, en particulier les (C 2 -C 4 )alcanols tels que l’éthanol, b) les solvants aprotiques polaires de point d’ébullition inférieur ou égal à 90°C, tels que b1) les di(C 1 -C 4 )alkyléthers notamment le diéthyl éther, ou di(C 1 -C 4 )alkylcétones, notamment l’acétone, et b2) les (C 1 -C 4 )carboxylate de (C 1 -C 4 )alkyle tel que l’acétate d’éthyle, de préférence le solvant est choisi parmi les solvants aprotiques polaires b1). Le ou les sels de bismuth peuvent être des sels organiques ou inorganiques de bismuth. Au sens de la présente invention, on entend par sels de bismuth les formes hydratées ou non. Au sens de la présente invention, le ou les sels de bismuth ne se trou(ven)t pas sous la forme d’un pigment. Le ou les sel(s) de bismuth est ou sont notamment différent(s) des pigments, notamment des pigments à effets spéciaux, en particulier des pigments nacrés à base d’oxychlorure de bismuth. Le ou les sels de bismuth est ou sont notamment différent(s) de l’oxychlorure de bismuth. En d’autres termes, le ou les sel(s) de bismuth est ou sont notamment différents de l’oxychlorure de bismuth, en particulier différents des pigments nacrés à base d’oxychlorure de bismuth, de préférence différents des pigments à effets spéciaux, et plus préférentiellement différents des pigments. Ainsi le ou les sel(s) de bismuth est ou sont notamment différents de l’oxychlorure de bismuth, de préférence sont différents des pigments. Le ou les sels de bismuth utilisables dans la présente invention peuvent être choisis parmi : les halogénures de bismuth tels que le chlorure de bismuth BiCl 3 , le nitrate de bismuth (Bi(NO 3 ) 3 , le sulfate de bismuth, le phosphate de bismuth, les (poly)(hydroxy)(C 1 -C 6 )alkyl(poly)carboxylates de bismuth et éventuellement de métaux alcalins et alcalino terreux, tels que le sous-citrate de bismuth de potassium, ou l’acétate de bismuth (Bi(CH 3 COO) 3 ), les (C 1 -C 6 )(alkyl)acrylate de bismuth tels que le méthacrylate de bismuth (Bi(CH 2 C(CH 3 )CO 2 ) 3 , l’acrylate de bismuth, les (poly)(C 1 -C 6 )alcoolate de bismuth tels que (iso)propoxyde de bismuth Bi(OCH 2 CH 2 CH 3 ) 3 , les (poly)(hydroxy)aryl(poly)carboxylate tel que le sous salicylate de Bismuth le et le salicylate de bismuth. De préférence, le ou les sels de bismuth sont des sels inorganiques de bismuth. En d’autres termes, le ou les sels de bismuth sont préférentiellement choisis parmi les sels d’acide minéral de bismuth. Préférentiellement, le ou les sels de bismuth est ou sont choisis parmi le ou les halogénures de bismuth, le nitrate de bismuth et leurs mélanges. Plus préférentiellement, le ou les sels de bismuth est ou sont choisis parmi le chlorure de bismuth, le nitrate de bismuth, et leurs mélanges, encore plus préférentiellement le chlorure de bismuth. Procédé Comme indiqué ci-avant, le procédé selon l’invention met en œuvre sur les matières kératiniques, de préférence la peau, les ongles et/ou de la peau, au moins un sel de bismuth ainsi que ses solvates tels que les hydrates tels que définis précédemment et éventuellement de l’eau. Le procédé selon l’invention est un procédé de traitement cosmétique des matières kératiniques. Le procédé selon l’invention est notamment différent d’un procédé de coloration des matières kératiniques. Selon un mode de réalisation de l’invention, le procédé permet la formation d’un revêtement non coloré sur les matières kératiniques. Selon cette option, le procédé ne met pas en œuvre de colorants, ni de pigments. De préférence, les matières kératiniques peuvent être sèches ou humides. Selon un mode de réalisation particulier de l’invention, le procédé met en œuvre sur les matières kératiniques humides, de préférence la peau mouillée au préalable, les lèvres mouillées au préalable (avec de l’eau ou salive), les ongles et/ou mouillés au préalable, au moins un sel de bismuth ainsi que ses solvates tels que les hydrate. Le ou les sels de bismuth ainsi que leurs solvates tels que les hydrates peuvent se trouver dans ce procédé dans une composition aqueuse ou sous forme de poudre, de préférence sous forme de poudre. Le procédé selon l’invention peut être mis en œuvre sur tout type de matières kératiniques, en particulier sur tout type de peau, de lèvres et/ou d’ongles notamment abimées ou sensibilisées. Avantageusement, le procédé selon l’invention est mis en œuvre sur la peau. Selon un mode de réalisation de l’invention le procédé met en œuvre de l’eau. Le ou les sel(s) de bismuth ainsi que leurs solvates tels que les hydrates tels que définis précédemment et l’eau peuvent être formulés dans une même composition ou dans des compositions distinctes. Le ou les sel(s) de bismuth peu(ven)t être formulé(s) dans une composition A solide, de préférence exempte de solvant organique. Selon un autre mode de réalisation, le ou les sels de bismuth ainsi que leurs solvates tels que les hydrates tels que définis précédemment se trouvent dans un ou plusieurs solvant(s) organique(s) (composition A’), de préférence le ou les solvant(s) organique(s) est(sont) choisi(s) parmi les solvants facilitant l’évaporation de l’eau à température ambiante (25 °C) et pression atmosphérique notamment choisi(s) parmi a) et b) et notamment b1) tel que défini précédemment. Au sens de la présente invention, la composition A solide peut être sous forme de poudres, de pâte, de particules (par exemple de particules sphériques telles que de petites billes ou des granules). De préférence, la composition A solide est sous forme de poudres ou de particules. Par « poudre », on entend une composition A sous forme pulvérulente, de préférence essentiellement dépourvue de poussière (ou particules fines). Autrement dit, la distribution granulométrique des particules est telle que le taux pondéral des particules qui ont une taille inférieure ou égale à 50 µm (taux de fines), de préférence inférieure ou égale à 45 µm (taux de fines) est avantageusement inférieur ou égal à 5% en poids, de préférence inférieur à 3% en poids et plus particulièrement inférieur à 1% en poids, par rapport au poids total de particules (taille des particules évaluées au moyen d’un granulomètre RETSCH AS 200 DIGIT ; Hauteur d’oscillation : 1,25 mm / temps de tamisage : 5 minutes). Par « particules », on entend des petits objets fractionnés formés de particules solides agrégées entre elles, de formes et de tailles variables. Elles peuvent être de forme régulière ou irrégulière. Elles peuvent être en particulier de forme sphérique (comme des granules, granulés, billes), carrée, rectangulaire, ou allongée tels des bâtonnets. On préfère tout particulièrement des particules sphériques. De préférence, la composition A solide est sous forme de poudres. De préférence, la composition A solide est constituée d’un ou plusieurs sel(s) de bismuth ainsi que leurs solvates tel(s) que les hydrates tel(s) que défini(s) ci-avant. De préférence, la composition A solide comprend un ou plusieurs sels de bismuth ainsi que leurs solvates tels que les hydrates tels que définis précédemment notamment choisis parmi les sels inorganiques de bismuth, plus préférentiellement choisis dans le groupe constitué par le chlorure de bismuth, le nitrate de bismuth, et leurs mélanges, encore plus préférentiellement le chlorure de bismuth. Avantageusement encore, la composition A solide est constituée de chlorure de bismuth, de nitrate de bismuth et/ou leurs mélanges, de préférence de chlorure de bismuth. Selon un mode de réalisation particulier de l’invention, la composition A’ comprend un ou plusieurs sels de bismuth ainsi que leurs solvates tels que les hydrates tels que définis précédemment notamment choisis parmi les sels inorganiques de bismuth, plus préférentiellement choisis dans le groupe constitué par le chlorure de bismuth, le nitrate de bismuth, et leurs mélanges, encore plus préférentiellement le chlorure de bismuth. L’eau peut être formulée dans une composition B aqueuse. Par « aqueuse », on entend une composition B comprenant au moins 10 % en poids d’eau, de préférence au moins 20% en poids d’eau, plus préférentiellement au moins 40% en poids d’eau, mieux au moins 50% en poids d’eau, encore mieux au moins 65% en poids d’eau, en particulier au moins 80% en poids d’eau. Avantageusement, la composition B aqueuse est constituée d’eau. La composition B aqueuse peut être appliquée sous forme d’une composition liquide ou sous forme de spray. La composition A solide et la composition B aqueuse sont deux compositions distinctes. De préférence, le procédé selon l’invention comprend au moins la mise en œuvre sur lesdites matières kératiniques : - d’au moins une composition A solide comprenant au moins un sel de bismuth, et - d’au moins une composition B aqueuse. Selon un premier mode de réalisation, le procédé selon l’invention comprend au moins l’application sur lesdites matières kératiniques : - d’au moins une composition A solide comprenant au moins un sel de bismuth, et - d’au moins une composition B aqueuse. Conformément à ce premier mode de réalisation, la composition A solide et la composition B aqueuse peuvent être appliquées simultanément ou séquentiellement sur les matières kératiniques, de préférence sur la peau humaine, les lèvres et/ou les ongles. De préférence, conformément à ce premier mode de réalisation, la composition A solide et la composition B aqueuse peuvent être appliquées séquentiellement sur les matières kératiniques. Ainsi la composition A solide peut être appliquée sur les matières kératiniques puis la composition B aqueuse est appliquée. En variante, la composition B aqueuse peut d’abord être appliquée sur les matières kératiniques de manière à les humidifier puis la composition A solide est appliquée sur les matières kératiniques humidifiées. En d’autres termes, conformément au premier mode de réalisation, le procédé selon l’invention comprend préférentiellement au moins l’application successive sur lesdites matières kératiniques : - d’au moins une composition A solide comprenant au moins un sel de bismuth ainsi que ses solvates tels que les hydrates tel que définis précédemment, de préférence choisi parmi les sels inorganiques de bismuth, plus préférentiellement choisis dans le groupe constitué par le chlorure de bismuth, le nitrate de bismuth, et leurs mélanges, encore plus préférentiellement le chlorure de bismuth, et - d’au moins une composition B aqueuse. Avantageusement, le procédé selon l’invention comprend ainsi au moins l’application successive sur lesdites matières kératiniques : - d’au moins une composition A solide comprenant au moins un sel de bismuth ainsi que ses solvates tels que les hydrates tel que définis précédemment, de préférence choisi parmi les sels inorganiques de bismuth, plus préférentiellement choisis dans le groupe constitué par le chlorure de bismuth, le nitrate de bismuth, et leurs mélanges, encore plus préférentiellement le chlorure de bismuth, puis - d’au moins une composition B aqueuse. En variante, conformément au premier mode de réalisation, le procédé selon l’invention comprend ainsi au moins l’application successive sur lesdites matières kératiniques : - d’au moins une composition B aqueuse, puis - d’au moins une composition A solide comprenant au moins un sel de bismuth tel que défini précédemment notamment choisi parmi les sels inorganiques de bismuth, plus préférentiellement choisi dans le groupe constitué par le chlorure de bismuth, le nitrate de bismuth, et leurs mélanges, encore plus préférentiellement le chlorure de bismuth. De préférence, l’étape d’application de la composition A solide comprenant un ou plusieurs sels de bismuth tels que définis précédemment inclut un temps de pose allant de 10 secondes à 1 heure, de préférence de 30 secondes à 45 minutes, et plus préférentiellement de 1 minute à 40 minutes. De préférence, l’étape d’application de la composition aqueuse B inclut un temps de pose allant de 10 secondes à 1 heure, de préférence de 30 secondes à 45 minutes, et plus préférentiellement de 1 minute à 40 minutes. Selon un second mode de réalisation, le procédé selon l’invention comprend : - au moins le mélange d’au moins une composition A solide comprenant au moins un sel de bismuth tel que défini précédemment et d’au moins une composition B aqueuse, pour obtenir une composition C, - au moins l’application sur lesdites matières d’au moins ladite composition C. Ainsi, conformément à ce second mode de réalisation, les compositions A et les compositions B, telles que définies ci-avant, sont mélangées puis la composition C résultante est appliquée sur les matières kératiniques. Autrement dit, la composition C résulte du mélange de la composition A solide et la composition B aqueuse. La composition C résultante est appliquée immédiatement après ou après sur les matières kératiniques. De préférence, la composition C est une solution aqueuse comprenant un ou plusieurs sel(s) de bismuth tel(s) que définis ci-avant. De préférence, la composition C est une solution aqueuse comprenant un ou plusieurs sels inorganiques de bismuth, plus préférentiellement choisis dans le groupe constitué par le chlorure de bismuth, le nitrate de bismuth, et leurs mélanges, encore plus préférentiellement le chlorure de bismuth. Selon un autre mode de réalisation, le procédé selon l’invention comprend ainsi au moins l’application successive sur lesdites matières kératiniques : - d’au moins une composition A’ comprenant au moins un sel de bismuth, et au moins un solvant organique, de préférence le ou les solvant(s) organique(s) est(sont) choisi(s) parmi les solvants facilitant l’évaporation de l’eau à température ambiante (25 °C) et pression atmosphérique notamment choisi(s) parmi a) et b) et notamment b1) tel que défini précédemment ; puis - d’au moins une composition B aqueuse. De préférence, l’étape d’application de la composition A’ solide comprenant un ou plusieurs sels de bismuth tels que définis précédemment et un ou plusieurs solvants, inclut un temps de pose allant de 10 secondes à 1 heure, de préférence de 30 secondes à 45 minutes, et plus préférentiellement de 1 minute à 40 minutes. Selon un autre mode de réalisation, le procédé selon l’invention comprend au moins la mise en œuvre sur lesdites fibres kératiniques : d’au moins le mélange d’une composition A’ comprenant : au moins un sel de bismuth tel que défini précédemment, et au moins un solvant organique, de préférence le ou les solvant(s) organique(s) est(sont) choisi(s) parmi les solvants facilitant l’évaporation de l’eau à température ambiante (25 °C) et pression atmosphérique notamment choisi(s) parmi a) et b) et notamment b1) tel que défini précédemment ; et d’au moins une composition B aqueuse, pour obtenir une composition C’, puis l’application sur lesdites fibres d’au moins ladite composition C’. Ainsi, conformément à ce troisième mode de réalisation, les compositions A’ et les compositions B, telles que définies ci-avant, sont mélangées puis la composition C résultante est appliquée sur les matières kératiniques. De préférence la quantité du ou des solvant(s) organique(s) notamment le(s) solvant(s) facilitant l’évaporation de l’eau est inférieure à 20 %, de préférence inférieure ou égale à 10%, mieux inférieure ou égale à 5 %, encore mieux inférieure ou égale à 3 % en poids, par rapport au poids total de la composition A’. Autrement dit, la composition C’ résulte du mélange de la composition A’ et la composition B aqueuse. La composition C’ résultante est appliquée immédiatement après ou après sur les matières kératiniques. De préférence, la composition C’ est une solution aqueuse comprenant un ou plusieurs sel(s) de bismuth tel(s) que définis ci-avant. Le ou les sel(s) de bismuth peu(ven)t être présent(s) dans une teneur allant de 0,1 à 20% en poids, de préférence de 0,5 à 10% en poids, plus préférentiellement de 1 à 6% en poids, par rapport au poids total de ladite composition C ou C’. De préférence, le temps de pose de la composition C sur les matières kératiniques peut varier de 10 secondes à 1 heure, de préférence de 30 secondes à 45 minutes, et plus préférentiellement de 1 minute à 40 minutes. La composition solide A ou A’, la composition aqueuse B et/ou la composition C ou C’ peuvent éventuellement contenir un ou plusieurs additifs tels que les conservateurs, les agents de pH, tampon, agent viscosifiant, tensioactifs anioniques, cationiques, non ioniques ou zwittérioniques, polymères anioniques, cationiques, non ioniques ou zwittérioniques. Les exemples suivants servent à illustrer l'invention sans toutefois présenter un caractère limitatif. Exemples Exemple 1 On applique tout d’abord une poudre de chlorure de bismuth sur la peau que l’on distribue sur l’ensemble de la surface. On applique ensuite de l’eau sur la peau. On obtient un revêtement blanchâtre et homogène sur la peau et on constate que ce revêtement est résistant aux frottements répétés à sec et au temps pendant une période plusieurs jours. Exemple 2 On prépare une solution aqueuse de 4% en poids de chlorure de bismuth par rapport au poids total de la solution. On applique ensuite, sans attendre, le mélange résultant sur la peau. On observe la formation d’un revêtement blanchâtre sur la peau qui est résistant toute la journée sans couler. Exemple 5 : Analyse de la résistance à l’abrasion On reproduit le protocole de l’exemple 1 sur cinq plaques de plusieurs dizaines micromètres carrés. Après une période de 4 jours après la formation du revêtement, chaque plaque est soumise au test d’abrasion suivant : Test d’abrasion : Ions : Argon Balayage : 1.5 Temps d’abrasion : 1 cycle de 2 minutes Une analyse quantitative de la surface des plaques montre que la présence de bismuth et de chlorure est détectée. Procédé de traitement cosmétique des matières kératiniques, notamment des ongles, des lèvres et/ou de la peau, comprenant au moins la mise en œuvre sur lesdites matières kératiniques, d’au moins un sel de bismuth ainsi que ses solvates tels que les hydrates, et éventuellement de l’eau. Procédé selon la revendication 1, caractérisé en ce que le ou les sel(s) de bismuth est ou sont différents de l’oxychlorure de bismuth, de préférence sont différents des pigments. Procédé selon la revendication 1 ou 2, caractérisé en ce que le ou les sel(s) de bismuth est ou sont choisi(s) parmi: les halogénures de bismuth tels que le chlorure de bismuth BiCl 3 , le nitrate de bismuth (Bi(NO 3 ) 3 , le sulfate de bismuth, le phosphate de bismuth, les (poly)(hydroxy)(C 1 -C 6 )alkyl(poly)carboxylates de bismuth et éventuellement de métaux alcalins et alcalino terreux, tels que le sous-citrate de bismuth de potassium, ou l’acétate de bismuth (Bi(CH 3 COO) 3 ), les (C 1 -C 6 )(alkyl)acrylate de bismuth tels que le méthacrylate de bismuth (Bi(CH 2 C(CH 3 )CO 2 ) 3 , l’acrylate de bismuth, les (poly)(C 1 -C 6 )alcoolate de bismuth tels que (iso)propoxyde de bismuth Bi(OCH 2 CH 2 CH 3 ) 3 , les (poly)(hydroxy)aryl(poly)carboxylate tels que le sous-salicylate de Bismuth, et le salicylate de bismuth.. Procédé selon l’une quelconque des revendications précédentes, caractérisé en ce que le ou les sel(s) de bismuth est ou sont choisi(s) parmi les sels inorganiques de bismuth, de préférence choisi(s) parmi les halogénures de bismuth tels que le chlorure de bismuth, le nitrate de bismuth et leurs mélanges, encore plus préférentiellement est les halogénures de bismuth tels que le chlorure de bismuth. Procédé selon l’une quelconque des revendications précédentes, caractérisé en ce qu’il comprend au moins la mise en œuvre sur lesdites matières kératiniques d’au moins une composition A solide comprenant au moins un sel de bismuth, tel que défini dans une quelconque des revendications 1 à 4, et d’au moins une composition B aqueuse. Procédé selon la revendication 5, caractérisé en ce qu’il comprend au moins l’application successive sur lesdites matières kératiniques, d’au moins une composition A solide comprenant au moins un sel de bismuth et d’au moins une composition B aqueuse. Procédé selon la revendication 5, caractérisé en ce qu’il comprend : - au moins le mélange d’au moins une composition A solide comprenant au moins un sel de bismuth tel que défini dans une quelconque des revendications 1 à 4 et d’au moins une composition B aqueuse telle que définie dans la revendication 5 ou 6, pour obtenir une composition C, - au moins l’application sur lesdites matières d’au moins ladite composition C. Procédé selon une quelconque des revendications 1 à 4, caractérisé en ce qu’il comprend au moins la mise en œuvre sur lesdites matières kératiniques : d’au moins le mélange d’une composition A’ comprenant : au moins un sel de bismuth tel que défini dans une quelconque des revendications 1 à 4, et au moins un solvant organique de préférence le ou les solvant(s) organique(s) est(sont) choisi(s) parmi les solvants facilitant l’évaporation de l’eau à température ambiante (25 °C) et pression atmosphérique notamment choisi(s) parmi a) les solvants protiques polaires de point d’ébullition inférieur ou égal à 90 °C, en particulier les (C 2 -C 4 )alcanols tels que l’éthanol, et b) les solvants aprotiques polaires de point d’ébullition inférieur ou égal à 90°C, tels que b1) les di(C 1 -C 4 )alkyléthers notamment le diéthyl éther, ou di(C 1 -C 4 )alkylcétones, notamment l’acétone, et b2) les (C 1 -C 4 )carboxylate de (C 1 -C 4 )alkyle tel que l’acétate d’éthyle, préférentiellement les di(C 1 -C 4 )alkyléthers, - d’au moins une composition B aqueuse, pour obtenir une composition C’, puis l’application sur lesdites matières d’au moins ladite composition C’, Procédé selon la revendication précédente, caractérisé en ce que le ou les sel(s) de bismuth peu(ven)t être présent(s) dans une teneur allant de 0,1 à 20% en poids, de préférence de 0,5 à 10% en poids, plus préférentiellement de 1 à 6% en poids, par rapport au poids total de ladite composition C’.